"ポリシロキサン化合物及びビニル系化合物を含む硬化性樹脂組成物であって、該ビニル系化合物は、脂肪族環状骨格含有多官能化合物、及び/又は、イソシアヌル酸骨格含有化合物を含むことを特徴とする硬化性樹脂組成物。前記ビニル系化合物は、メタアクリロイル基を有することを特徴とする請求項1に記載の硬化性樹脂組成物。前記ポリシロキサン化合物は、前記ポリシロキサン化合物に含まれる全Si原子100質量に対し、50質量以上のSi原子が、炭素数3以上の脂肪族炭化水素基と結合した構造を有することを特徴とする請求項1又は2に記載の硬化性樹脂組成物。請求項1~3のいずれかに記載の硬化性樹脂組成物を硬化して得られることを特徴とする硬化物。上記のように、種々の硬化性樹脂組成物が検討されているが、昨今のニーズにより一層適合できる硬化性樹脂組成物、すなわち、硬化時の割れやクラックが充分に抑制され、高硬度で、しかも充分な低吸湿性を示す硬化物を与えることができる硬化性樹脂組成物は未だなく、この点で工夫の余地があった。本発明は、上記現状に鑑みてなされたものであり、硬化時の割れやクラックがなく、高硬度で、かつ低吸湿性に優れるとともに、高湿条件下でも低吸湿性であるために環境湿度による膨張体積膨張が充分に抑制された硬化物を与えることができ、また成形性に優れる硬化性樹脂組成物、及び、このような特性を有し、光学材料等の各種用途に有用な硬化物を提供することを目的とする。本発明者は、硬化性樹脂組成物について種々検討したところ、ビニル系化合物にポリシロキサン化合物を配合した組成とすると、その硬化時の収縮が緩和され、硬化時の割れやクラックの発生が抑制されることを見いだし、更に、ビニル系化合物を所定の化合物を含むものに特定すると、低吸湿性に優れるとともに環境湿度による膨張率体積膨張が小さい硬化物を与えることができることを見いだした。また、このようなビニル系化合物とポリシロキサン化合物とを含む樹脂組成物は、硬化物の表面硬度を制御でき、例えば、過酷な使用環境である屋外使用用途にも好適に適用できるほどに表面硬度が高い、すなわち耐磨耗性に優れる硬化物を与えることができるうえ、成形加工性加工性、成形性とも称すにも優れたものであり、金型成型体の他、例えば膜厚10μm以上の膜等の硬化物を成形性よく与えることができることも見いだした。また、このような樹脂組成物は、特に光学材料に好適に適用でき、中でも、レンズ用途に要求される屈折率やアッベ数を制御することができるため、レンズ用途に好ましく使用されることを見いだし、本発明に到達したものである。本発明の樹脂組成物から得られる硬化物は、低吸湿性で環境湿度による膨張率が小さく、表面硬度に優れるため、レンズ用途、特に撮像レンズ用途に好適に使用できる。すなわち本発明は、ポリシロキサン化合物及びビニル系化合物を含む硬化性樹脂組成物であって、該ビニル系化合物は、脂肪族環状骨格含有多官能化合物、及び/又は、イソシアヌル酸骨格含有化合物を含む硬化性樹脂組成物である。本発明はまた、上記硬化性樹脂組成物を硬化して得られる硬化物でもある。以下に本発明を詳述する。なお、以下において段落に分けて記載される本発明の好ましい形態の2つ又は3つ以上を組み合わせたものも本発明の好ましい形態である。<硬化性樹脂組成物>本発明の硬化性樹脂組成物以下、樹脂組成物とも称すは、ポリシロキサン化合物とビニル系化合物とを含むが、これらを必須成分とする限り、更に他の成分を含むものであってもよい。各含有成分は、それぞれ1種又は2種以上を使用することができる。上記硬化性樹脂組成物において、ポリシロキサン化合物とビニル系化合物との配合質量比ポリシロキサン化合物/ビニル系化合物としては特に限定されないが、例えば、5~95/95~5であることが好適である。この範囲内であれば、耐熱性が高く、すなわち着色しにくく、より充分な硬度を有する硬化物を、成形性よく得ることができる。上記配合質量比としてより好ましくは、10~90/90~10であり、更に好ましくは、20~80/80~20である。上記樹脂組成物においてはまた、硬化時の割れを抑制するために、不飽和二重結合濃度樹脂組成物1gに含有されるビニル系化合物に由来する二重結合濃度が4ミリモル/g以下であることが好適である。より好ましくは3.3ミリモル/g以下であり、更に好ましくは3ミリモル/g以下である。また、充分な硬度の硬化物を取得するために、不飽和二重結合濃度が0.4ミリモル/g以上であることが好適である。より好ましくは0.8ミリモル/g以上であり、更に好ましくは1.5ミリモル/g以上である。上記樹脂組成物において、成形性加工し易さ、金型転写性を向上させるため、成形硬化温度において成形体硬化物が示す貯蔵弾性率:G’ジープライムが5メガパスカル以上であることが好適である。より好ましくは15メガパスカル以上であり、更に好ましくは20メガパスカル以上である。貯蔵弾性率:G’は、樹脂組成物を試料として成形硬化温度まで昇温する過程における動的粘弾性測定DMA測定モード:ずりモードを行うことにより求めることができる。また上記樹脂組成物中のシロキサン結合の量としては、最終的に得られる硬化物100質量中のSi含有量に換算して、5質量以上であることが好ましい。より好ましくは7質量以上、更に好ましくは12質量以上である。また、好ましい上限は22質量以下であり、より好ましくは18質量以下である。-ポリシロキサン化合物-上記硬化性樹脂組成物において、ポリシロキサン化合物とは、1分子中に、シロキサン結合Si-O-Si結合を有するポリマーである。すなわち、シロキサン結合を含む構造単位シロキサン単位と称すを少なくとも有するポリマーである。上記ポリシロキサン化合物は、通常、シロキサン結合を構成するケイ素Si原子1個につき0~3個の有機基が結合してなる構造を有するが、中でも、Si原子1個につき1~3個の有機基が結合してなる構造を有するものが好適である。すなわち、R-Si結合Rは、有機基を表す。を有するものが好ましい。このような形態において、Rは有機基を表すが、置換されていてもよい炭化水素基であることが好適である。炭化水素基は、鎖状直鎖状、分岐鎖状構造であってもよいし、環状構造であってもよい。また、不飽和結合を有する基であってもよいし、不飽和結合を有しない基、すなわち飽和炭化水素基であってもよい。上記炭化水素基として具体的には、例えば、アルキル基、アリール基又はアラルキル基が好ましく、これらのうち2種以上を有するものであってもよい。上記アルキル基としては、例えば、メチル基、エチル基、n-プロピル基、イソプロピル基、n-ブチル基、イソブチル基、sec-ブチル基、t-ブチル基、ペンチル基、ヘキシル基、2-エチルへキシル基、n-オクチル基、ラウリル基、ステアリル基等の鎖状アルキル基;シクロプロピル基、シクロブチル基、シクロへキシル基、ビシクロヘキシル基等のシクロアルキル基;鎖状アルキル基の水素原子の一部又は全部が、シクロアルキル基で置換されてなる基;シクロアルキル基の水素原子の一部又は全部が、鎖状アルキル基で置換されてなる基;等が挙げられる。上記アリール基としては、例えば、フェニル基、ナフチル基、アントラニル基等の他、これらの水素原子の一部又は全部がアルキル基等で置換されてなる基例えば、メチルフェニル基トルイル基、ジメチルフェニル基キシリレン基、ジエチルフェニル基等等が挙げられる。上記アラルキル基としては、ベンジル基等の他、これらの水素原子の一部又は全部がアルキル基等で置換されてなる基例えば、メチルベンジル基等等が挙げられる。上記炭化水素基の炭素数は、1以上であればよいが、2以上であることが好適である。これによって、ビニル系化合物との相溶性が向上され、均質に混ざるために、低吸湿性により優れる硬化物を得ることができ、また、レンズ用途等に要求されるような高い透明性をも有する硬化物を得ることができる。より好ましくは3以上である。また、硬化物の硬度を充分なものとする観点から、20以下が好ましく、より好ましくは10以下である。なお、特に好ましくはメルカプト基を有する炭化水素基であり、最も好ましくは、炭素数3で、メルカプト基を有する炭化水素基である。なお、上記炭化水素基が置換基として炭素を含む基を有する場合、その置換基の炭素数も含めた総炭素数として、上記範囲にあることが好適である。上記炭化水素基の中でも、脂肪族炭化水素基であることが好ましく、特に、芳香環を含まない脂肪族炭化水素基であることが好適である。これにより、耐光性や耐熱着色性に優れる硬化物を得ることが可能になる。上記炭化水素基はまた、置換基を有していてもよい。置換基としては特に限定されず、例えば、メルカプト基、ハロゲン元素、アルコキシ基、水酸基、スルホン酸基、アルデヒド基、カルボニル基、カルボキシル基、アミノ基、イミノ基、イソシアネート基、シアノ基、アゾ基、エステル基エステル結合、エーテル基エーテル結合等が挙げられる。ただし、上記炭化水素基は、アミノ基、水酸基、カルボキシル基及びエステル基エステル結合を有しないことが好適である。すなわち、親水性が高い基や加水分解性基を有しないことが好ましく、これによって、低吸湿性により優れる硬化物を得ることが可能になる。上記ポリシロキサン化合物として好ましくは、該ポリシロキサン化合物に含まれる全Si原子100質量に対し、50質量以上のSi原子が、炭素数3以上の脂肪族炭化水素基と結合した構造を有する形態である。なお、ここでの脂肪族炭化水素基は置換されていてもよい。すなわち、上記ポリシロキサン化合物が、該ポリシロキサン化合物に含まれる全Si原子100質量に対し、50質量以上のSi原子が、R’-Si結合R’は、置換されていてもよい炭素数3以上の脂肪族炭化水素基を表す。を構成する構造を有する形態であることが好適である。中でも、R’-Si結合を構成するSi原子が、全Si原子100質量に対して60質量以上であることがより好ましい。また、R’は、上述したように、芳香環を有しない脂肪族炭化水素基であることが好ましく、また、アミノ基、水酸基、カルボキシル基及びエステル基エステル結合を有しない脂肪族炭化水素基であることも好適である。上記ポリシロキサン化合物の分子構造は特に限定されないが、通常、鎖状構造直鎖状、分岐状、ラダー状構造、環状構造、かご状構造及び粒子状構造が例示される。中でも、ビニル系化合物との相溶性が高い観点から、鎖状、ラダー状、かご状が好ましい。更に、相溶性が高く、光学的な透明性や機械特性がより高い硬化物が得られる観点から、鎖状、ラダー状がより好ましく、特に好ましくはラダー状である。特にラダー状のポリシロキサン化合物を用いると、他の構造のものを用いる場合に比べて、少量の添加で離型性、光学特性透明性、アッベ数屈折率等の制御性、機械的特性を更に向上することができる。すなわち、1硬化後の成形金型から硬化物成型体を容易に離型することができる離型性に優れる、2硬化性樹脂組成物の透明性、アッベ数屈折率を厳密に制御することができる制御性に優れる、3硬化物の透明性、アッベ数屈折率を厳密に制御することができる制御性に優れる、4硬化物の機械的特性に優れる弾性率、破壊強度が高い、等といった添加効果を発揮することができる。また上記ポリシロキサン化合物は、常温で液状であってもよいし、固体状のものであってもよい。上記ポリシロキサン化合物の重量平均分子量としては、3000以上が好ましく、また、3万以下であることが好ましい。3000未満であると、得られる硬化物が脆くなりやすく、取り扱い性が充分とはならないおそれがある。3万を超えると、樹脂組成物の粘度が高くなりすぎて、成形性や取り扱い性が充分とはならず、また、ビニル系化合物等の樹脂成分との相溶性がより充分なものとはならないおそれがある。より好ましくは4000以上、更に好ましくは5000以上であり、また、より好ましくは25000以下、更に好ましくは2万以下である。上記重量平均分子量は、ゲルパーミエーションクロマトグラフィーGPCで測定されるポリスチレン換算の分子量である。重量平均分子量は、ゲル透過クロマトグラフィーカラム:TSKgelSuperMultiporeHZ-N4.6150を2本、溶離液:テトラヒドロフラン、標準サンプル:TSKポリスチレンスタンダードにより測定することができる。上記ポリシロキサン化合物としてはまた、求められる物性によっては、1分子中にメルカプト基を含有するものであることが好適である。すなわち、上記ポリシロキサン化合物は、メルカプト基含有ポリシロキサン化合物であることが好適である。このようなメルカプト基含有ポリシロキサン化合物は、ビニル系化合物との相溶性に優れ、しかもメルカプト基がビニル基例えばメタアクリロイル基等と反応し得ることから、これを用いることによって、均質で透明性の高い硬化物を得ることができ、光学材料等の用途に特に好適なものとなる。なお、メルカプト基含有ポリシロキサン化合物とは、1分子中に、メルカプト基SH基及びシロキサン結合Si-O-Si結合を有するポリマーである。すなわち、メルカプト基及びシロキサン結合を含む構造単位メルカプト基含有シロキサン単位と称すを少なくとも有するポリマーである。上記メルカプト基含有シロキサン単位の含有割合は、適用される用途にもよるが、メルカプト基含有ポリシロキサン化合物を構成するシロキサン単位総量100モルに対し、例えば、40モル以上であることが好適である。これによって、ビニル系化合物との相溶性がより充分となって、透明性や均質性により優れる硬化物を得ることができ、また、樹脂組成物の成形加工性がより充分なものとなる。より好ましくは50モル以上である。また、上限は100モルであるが、表面硬度がより高い硬化物を得るためには、90モル以下であることが好ましく、より好ましくは80モル以下である。なお、メルカプト基含有シロキサン単位の含有割合モルは、原料たるシラン化合物の総量100モルに対する、メルカプト基含有シラン化合物の含有割合モルで求めることができる。また上記メルカプト基含有シロキサン単位は、ビニル系化合物に対する相溶性により優れる点から、メルカプト基が炭化水素鎖を介してケイ素原子に結合してなる形態であることが好ましい。炭化水素鎖としては、鎖状飽和炭化水素鎖アルキレン鎖が好ましく、中でも直鎖状の飽和炭化水素鎖が好ましい。また、炭化水素鎖としては、炭素原子数1~10の炭化水素鎖が好ましく、より好ましくは炭素数1~6の炭化水素鎖、更に好ましくは炭素数2~4の炭化水素鎖、特に好ましくは炭素数3の炭化水素鎖である。炭化水素鎖が鎖状飽和炭化水素鎖である場合、直鎖状飽和炭化水素鎖である場合についても、好ましい炭素原子数は同様である。上記樹脂組成物におけるポリシロキサン化合物は、例えば、シラン化合物を加水分解し、脱水縮合して得ることができる。加水分解及び脱水縮合方法については、特に限定されず、通常の手法で行うことができる。上記シラン化合物は、メルカプト基を有するシラン化合物メルカプト基含有シラン化合物と称すを含むものであってもよいし、メルカプト基を含まないシラン化合物その他のシラン化合物とも称すのみからなるものであってもよいが、上述したように、より均質で透明な硬化物を得るためには、メルカプト基含有シラン化合物を含むものであることが好適である。この場合、上記シラン化合物は、メルカプト基含有シラン化合物のみからなるものであってもよいし、他のシラン化合物を含むものであってもよい。すなわち、上記メルカプト基含有ポリシロキサン化合物は、メルカプト基含有シラン化合物とその他のシラン化合物との共加水分解縮合物であってもよい。共加水分解縮合物である場合、原料に含まれるメルカプト基含有シラン化合物の含有割合は、シラン化合物の総量100モルに対し、40モル以上であることが好適である。より好ましくは50モル以上である。また、上限は100モルであるが、90モル以下であることが好ましく、より好ましくは80モル以下である。上記メルカプト基含有シラン化合物は、分子中に少なくとも1個以上のメルカプト基を有するシラン化合物であり、例えば、下記一般式1:R1m-Si-OR2n1式中、R1は、同一又は異なって、炭化水素基を表し、置換基を有していてもよい。R2は、同一又は異なって、炭化水素基を表し、置換基を有していてもよい。但し、m個のR1及びn個のR2のうち少なくとも1つは、メルカプト基を含む基である。m及びnは、Siと結合する各々の基の数を表し、各々、0~4の数である。但し、mn=4である。で表される化合物が好適である。上記一般式1において、R1は、同一又は異なって、炭化水素基を表すが、中でもアルキル基、アリール基又はアラルキル基が好ましく、これらのうち2種以上を有するものであってもよい。また、炭素数は1~20であることが好ましい。より好ましくは1~10、更に好ましくは1~6である。上記アルキル基としては、例えば、メチル基、エチル基、n-プロピル基、イソプロピル基、n-ブチル基、イソブチル基、sec-ブチル基、t-ブチル基、ペンチル基、ヘキシル基、2-エチルへキシル基、n-オクチル基、ラウリル基、ステアリル基等の鎖状アルキル基;シクロプロピル基、シクロブチル基、シクロへキシル基、ビシクロヘキシル基等のシクロアルキル基;鎖状アルキル基の水素原子の一部又は全部が、シクロアルキル基で置換されてなる基;シクロアルキル基の水素原子の一部又は全部が、鎖状アルキル基で置換されてなる基;等が挙げられる。上記アリール基としては、例えば、フェニル基、ナフチル基、アントラニル基等の他、これらの水素原子の一部又は全部がアルキル基等で置換されてなる基例えば、メチルフェニル基トルイル基、ジメチルフェニル基キシリレン基、ジエチルフェニル基等等が挙げられる。上記アラルキル基としては、ベンジル基等の他、これらの水素原子の一部又は全部がアルキル基等で置換されてなる基例えば、メチルベンジル基等等が挙げられる。上記R1の中でも、アルキル基が好ましく、中でも、メチル基、エチル基、n-プロピル基、イソプロピル基、ブチル基、ペンチル基、ヘキシル基等の炭素数1~6のアルキル基が好適である。これによって硬化収縮をより低減することが可能になる。上記R1は、置換基を有するものであってもよい。また、鎖状直鎖状、分岐鎖状構造であってもよいし、環状構造であってもよい。上記一般式1において、R2は、炭化水素基を表すが、アルキル基、アリール基又はアラルキル基が好ましく、これらのうち2種以上を有するものであってもよい。また、炭素数は1~20であることが好適である。より好ましくは1~8、更に好ましくは1~3である。上記アルキル基、アリール基及びアラルキル基の具体例については、R1について上述したものと同様である。上記R2の中でも、アルキル基すなわち、R2O基がアルコキシ基である形態が好ましく、中でも、メチル基、エチル基、n-プロピル基、イソプロピル基、ブチル基、ペンチル基等の炭素数1~5のアルキル基が好適である。これによって、硬化収縮をより低減することが可能になる。より好ましくは、炭素数1~3のアルキル基であり、特に好ましくはメチル基又はエチル基すなわち、R2O基がメトキシ基又はエトキシ基である形態である。上記R2は、置換基を有するものであってもよい。また、鎖状直鎖状、分岐鎖状構造であってもよいし、環状構造であってもよい。上記一般式1中、m及びnは、各々、0~4の数である但し、mn=4が、ビニル系化合物との相溶性の観点から、nが1、2又は3であることが好適である。nとしてより好ましくは、2又は3である。なお、nが2又は3であって、かつR2がアルキル基である形態、すなわち、上記一般式1で表される化合物が、メルカプト基含有ジアルコキシシラン化合物又はメルカプト基含有トリアルコキシシラン化合物である形態が更に好ましい。また、表面硬度の高い硬化物、例えば、後述する鉛筆硬度が6H以上の硬化物を得ようとする場合には、メルカプト基含有トリアルコキシシラン化合物を用いることが好適である。上記一般式1中、m個のR1及びn個のR2のうち少なくとも1つは、メルカプト基を含む基であるが、R1の少なくとも1つがメルカプト基を有する基であることが好ましい。より好ましくは、R1の少なくとも1つが、末端にメルカプト基を有するアルキル基であることである。また、上記一般式1で表される化合物が有するメルカプト基は、1分子中に1~2個であることが好適である。より好ましくは1個である。なお、R1がメルカプト基を有する基である場合、当該メルカプト基を有するR1において、炭化水素基を構成する炭素原子数は1~10であることが好ましく、より好ましい炭素原子数は1~6であり、更に好ましい炭素原子数は2~4であり、特に好ましい炭素原子数3である。また、メルカプト基を有するR1において、炭化水素基は、鎖状の飽和炭化水素基であることが好ましく、直鎖状の飽和炭化水素基であることが好ましい。炭化水素基がアルキル基である場合についても好ましい炭素原子数は同様である。すなわちメルカプト基を有するR1としては、メルカプトプロピル基が特に好ましい。上記一般式1で表される化合物として特に好ましくは、3-メルカプトプロピルトリアルコキシシラン、3-メルカプトプロピルメチルジアルコキシシランである。これらの化合物におけるアルコキシ基は、上述した一般式1中のR2Oと同様であり、炭素数1~5のアルコキシ基であることが好適である。より好ましくは炭素数1~3のアルコキシ基、特に好ましくはメトキシ基又はエトキシ基である。上記その他のシラン化合物としては、メルカプト基を含まないシラン化合物であれば特に限定されるものではない。例えば、下記のシラン化合物等が挙げられ、1種又は2種以上を使用することができる。メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、デシルトリメトキシシラン等のアルコキシシラン類;ビニルトリスβ-メトキシエトキシシラン、ビニルトリエトキシシラン、ビニルトリメトキシシラン等のビニルシラン類;γ-メタクリロキシプロピルトリメトキシシラン等のメタアクリルシラン類;β-3,4-エポキシシクロヘキシルエチルトリメトキシシラン、β-3,4-エポキシシクロヘキシルメチルトリメトキシシラン、β-3,4-エポキシシクロヘキシルエチルトリエトキシシラン、β-3,4-エポキシシクロヘキシルメチルトリエトキシシラン、γ-グリシドキシプロピルトリメトキシシラン、γ-グリシドキシプロピルトリエトキシシラン等のエポキシシラン類;N-βアミノエチルγ-アミノプロピルトリメトキシシラン、N-βアミノエチルγ-アミノプロピルトリエトキシシラン、N-βアミノエチルγ-アミノプロピルメチルジエトキシシシラン、γ-アミノプロピルトリエトキシシラン、γ-アミノプロピルトリメトキシシラン、N-フェニル-γ-アミノプロピルトリメトキシシラン、N-フェニル-γ-アミノプロピルトリエトキシシラン等のアミノシラン類;γ-メルカプトプロピルトリメトキシシラン、γ-メルカプトプロピルトリエトキシシラン等のチオシラン類等。これらの中でも、アルコキシシラン類が好適であるが、当該化合物が有するアルコキシシラン基の数は、1~4個のいずれであってもよい。すなわち、テトラアルコキシシラン化合物、トリアルコキシシラン化合物、ジアルコキシシラン化合物、モノアルコキシシラン化合物のいずれであってもよいが、ビニル系化合物との相溶性の観点から、トリアルコキシシラン化合物、及び、ジアルコキシシラン化合物が好適である。また、上述したアルコキシシラン類の中でも、メチルトリメトキシシラン、ジメチルジメトキシシランが、安価で工業的入手性に優れるうえ、立体的に、共縮合物のメルカプト基の効果を損ないにくい点から、好適である。なお、表面硬度の高い硬化物、例えば、後述する鉛筆硬度が6H以上の硬化物を得ようとする場合には、トリアルコキシシラン化合物を用いることが好適である。-ビニル系化合物-上記硬化性樹脂組成物において、ビニル系化合物は、脂肪族環状骨格含有多官能化合物脂肪族環状骨格を有する多官能ビニル系化合物とも称す、及び/又は、イソシアヌル酸骨格含有化合物イソシアヌル酸骨格を有するビニル系化合物とも称すを含む。すなわち、上記ビニル系化合物は、脂肪族環状骨格含有多官能化合物、及び、イソシアヌル酸骨格含有化合からなる群より選択される少なくとも1種の化合物を含むものである。なお、ビニル系化合物は、ラジカル重合性の化合物であることが好ましい。また、上記ビニル系化合物は、モノマー又はオリゴマーであることが好適である。上記ビニル系化合物はまた、耐光性や硬度等に優れる点から、メタアクリロイル基を含むものが好適である。すなわち、上記ビニル系化合物は、メタアクリレート化合物であることが好ましく、脂肪族環状骨格を有する多官能メタアクリレート化合物、及び/又は、イソシアヌル酸骨格を有するメタアクリレート化合物を含むものであることが好適である。なお、メタアクリレート化合物とは、メタクリレート化合物メタクリロイル基を有する化合物及びアクリレート化合物アクリロイル基を有する化合物の総称であるが、アクリレート化合物の方が、反応性が高く硬化性に優れるため、より好ましい。=脂肪族環状骨格を有する多官能ビニル系化合物=上記脂肪族環状骨格を有する多官能ビニル系化合物とは、脂肪族環状骨格を有し、かつ1分子中に2個以上の重合性不飽和二重結合C=Cを含む化合物である。脂肪族環状骨格は、1種のものであってもよいし、2種以上であってもよい。上記脂肪族環状骨格としては、例えば、シクロヘキシル構造、シクロデカニル構造等の単環構造;アダマンチル構造、イソボルニル構造、ジシクロペンタニル構造、ジシクロペンテニル構造、ジシクロデカニル構造、トリシクロデカニル構造等の多環構造;等が好適である。これにより、低吸湿性により優れ、環境湿度による膨張率が小さく、耐光性や耐熱性に更に優れる成形体硬化物が得られ易い。中でも、多環構造が好適であり、より好ましくは、トリシクロデカニル構造である。上記脂肪族環状骨格を有する多官能ビニル系化合物として具体的には、例えば、シクロヘキシルジメタアクリレート、4-tert-ブチルシクロヘキシルジメタアクリレート、シクロヘキサンジメタノールジメタアクリレート、イソボルニルジメタアクリレート、アダマンチルジメタアクリレート、ジシクロペンタニルジメタアクリレート、ジシクロペンテニルジメタアクリレート、ジシクロペンテニルオキシエチルジメタアクリレート、トリシクロデカンメタノールジメタアクリレート、トリシクロデカンジメタノールジメタアクリレート等が挙げられる。上記脂肪族環状骨格を有する多官能ビニル系化合物の重量平均分子量は、例えば、100以上、1万以下であることが好適である。重量平均分子量が100以上であると、硬化時の収縮がより低減され、クラックフリーの硬化物を与えることがより可能になる。また、重量平均分子量が1万以下であると、樹脂組成物の成形性加工し易さ、金型転写性がより向上される。上記重量平均分子量としてより好ましくは、200以上、8000以下であり、更に好ましくは250以上、5000以下である。重量平均分子量は、ポリスチレン換算の分子量であり、ゲル透過クロマトグラフィーカラム:TSKgelSuperMultiporeHZ-N4.6150を2本、溶離液:テトラヒドロフラン、標準サンプル:TSKポリスチレンスタンダードにより測定することができる。=イソシアヌル酸骨格を有するビニル系化合物=上記イソシアヌル酸骨格を有するビニル系化合物とは、イソシアヌル酸骨格と、1分子中に1個以上の重合性不飽和二重結合とを含む化合物である。2個以上の重合性不飽和二重結合とを含む化合物イソシアヌル酸骨格含有多官能化合物であることが好ましい。イソシアヌル酸骨格は、1種のものであってもよいし、2種以上であってもよい。具体的には、下記一般式2:式中、R3は、同一又は異なって、水素原子又はメチル基を表す。R4は、同一又は異なって、-O-、-CO-又はアルカンジイル基を表し、該アルカンジイル基に含まれる少なくとも1個のメチレン基が-O-又は-CO-で置き換わっていてもよい。で表される化合物であることが好適である。上記一般式2において、R4で表されるアルカンジイル基としては、例えば、メチレン基、エチレン基、トリメチレン基、テトラメチレン基、ペンタメチレン基、ヘキサメチレン基、ヘプタメチレン基、オクタメチレン基、ノナメチレン基、デカメチレン基等の直鎖のアルカンジイル基;1-メチルエチレン基、1-メチルトリメチレン基、2メチルトリメチレン基、1メチルテトラメチレン基、2-メチルテトラメチレン基、1-メチルペンタメチレン基、2メチルペンタメチレン基、3-メチルペンタメチレン基等の分枝状のアルカンジイル基等が挙げられる。上記R4で表されるアルカンジイル基はまた、炭素数が1~10であるものが好ましい。より好ましくは5以下であり、更に好ましくは3以下であり、特に好ましくは1、すなわちメチレン基である。上記R4はまた、上記アルカンジイル基に含まれる少なくとも1個のメチレン基-CH2-が-O-又は-CO-で置き換わったものであってもよく、例えば、-CH22-O-、-CH25-CO-O-、-O-CH22x-O-CO-xは1~5の整数を表す。、-O-CH25y-O-CO-yは1~5の整数を表す。等が挙げられる。上記一般式2で表されるイソシアヌル酸骨格を有するビニル系化合物として好ましくは、例えば、イソシアヌル酸トリアリル、トリメタアクリルイソシアヌレート、イソシアヌル酸エチレンオキサイド変性トリメタアクリレート、エトキシ化イソシアヌル酸トリメタアクリレートトリス2-アクリロイルオキシエチルイソシアヌレ-トとも称す、ε-カプロラクトン変性トリス-2-アクリロキシエチルイソシアヌレート等のイソシアヌル酸骨格含有多官能化合物が挙げられる。上記イソシアヌル酸骨格を有するビニル系化合物は、例えば、100以上、1万以下であることが好適である。重量平均分子量が100以上であると、硬化時の収縮がより低減され、クラックフリーの硬化物を与えることがより可能になる。また、重量平均分子量が1万以下であると、樹脂組成物の成形性加工し易さ、金型転写性がより向上される。上記重量平均分子量としてより好ましくは、200以上、8000以下であり、更に好ましくは250以上、5000以下である。重量平均分子量は、脂肪族環状骨格を有する多官能ビニル系化合物について上述した測定方法と同様にして測定することができる。=他のビニル系化合物=上記樹脂組成物はまた、上述した脂肪族環状骨格を有する多官能ビニル系化合物及びイソシアヌル酸骨格を有するビニル系化合物以外のビニル系化合物すなわち、脂肪族環状骨格及びイソシアヌル酸骨格のいずれも有しないビニル系化合物を、1種又は2種以上含んでいてもよい。このようなビニル系化合物を他のビニル系化合物とも称す。上記他のビニル系化合物の含有割合は、例えば、上記樹脂組成物に含まれるビニル系化合物の総量脂肪族環状骨格を有する多官能ビニル系化合物、イソシアヌル酸骨格を有するビニル系化合物、及び、他のビニル系化合物の合計量100質量に対し、80質量以下であることが好適である。より好ましくは70質量以下であり、更に好ましくは60質量以下である。また、硬化成形体の硬度を高める観点から、10質量以上であることが好ましく、より好ましくは30質量以上である。上記他のビニル系化合物の重量平均分子量は、例えば、100以上、1万以下であることが好適である。重量平均分子量が100以上であると、硬化時の収縮がより低減され、クラックフリーの硬化物を与えることがより可能になる。また、重量平均分子量が1万以下であると、樹脂組成物の成形性加工し易さ、金型転写性がより向上される。上記重量平均分子量としてより好ましくは、200以上、8000以下であり、更に好ましくは250以上、5000以下である。重量平均分子量は、脂肪族環状骨格を有する多官能ビニル系化合物について上述した測定方法と同様にして測定することができる。上記他のビニル系化合物としては、1分子中に重合性不飽和二重結合を1個以上含む化合物であって、かつ脂肪族環状骨格又はイソシアヌル酸骨格のいずれも有しない化合物であれば特に限定されないが、上述したように、メタアクリロイル基を含む化合物、すなわちメタアクリレート化合物であることが好ましい。具体的には、例えば、脂肪族メタアクリレート化合物及び芳香族メタアクリレート化合物が好適である。このように、上記樹脂組成物に含まれるビニル系化合物が、更に、脂肪族メタアクリレート化合物及び芳香族メタアクリレート化合物からなる群より選択される少なくとも1種を含む形態もまた、本発明の好適な形態の1つである。なお、上述したように、メタクリレート化合物及びアクリレート化合物の中でも、アクリレート化合物の方が、反応性が高く硬化性に優れるため、より好ましい。上記他のビニル系化合物としてはまた、1分子中に重合性不飽和二重結合を2個以上含む、多官能ビニル系化合物が好ましい。より好ましくは、多官能メタアクリレート化合物である。また、1分子中に含まれる重合性不飽和二重結合の個数は、2個以上が好ましく、より好ましくは3個以上であり、また、10個以下が好ましい。脂肪族メタアクリレート化合物上記脂肪族メタアクリレート化合物とは、脂肪族環状骨格及びイソシアヌル酸骨格のいずれも有しない化合物であって、主鎖に脂肪族炭化水素基を有し、かつ少なくとも1つの分子末端又は側鎖にメタアクリロイル基を有する化合物であればよく、例えば、脂肪族メタアクリレート系オリゴマー、脂肪族メタアクリレート系モノマーが挙げられる。中でも、脂肪族メタアクリレート系オリゴマーを少なくとも用いることが好ましく、より好ましくは、後述するウレタンメタアクリレートオリゴマーを少なくとも用いることである。脂肪族メタアクリレート系オリゴマー上記脂肪族メタアクリレート系オリゴマーは、1分子中にメタアクリロイル基を少なくとも1個有するオリゴマーであればよいが、上述したように表面硬度により優れる硬化物を得ようとする場合には、1分子中にメタアクリロイル基を2個以上有するもの、すなわち、多官能のオリゴマーであることが好ましい。より好ましくは、メタアクリロイル基を3個以上有する、3官能以上のオリゴマーである。上記脂肪族メタアクリレート系オリゴマーはまた、主鎖に脂肪族炭化水素基を有し、かつ、主鎖及び/又は側鎖に非炭化水素基を有するものが好適である。上記オリゴマーがこのような構造を有するものであると、得られる硬化物が透明性や耐久性等に優れたものとなる。非炭化水素基とは、例えば、ウレタン結合-O-C=O-NH-やエステル結合-O-C=O-のように、構造中に炭素及び水素以外の原子を少なくとも1つ有し、かつ、構造中に炭化水素を含まない部位である。上記脂肪族メタアクリレート系オリゴマーは、主鎖及び側鎖のいずれか一方のみに非炭化水素基を有していてもよいし、主鎖及び側鎖の両方に非炭化水素基を有していてもよい。上記脂肪族メタアクリレート系オリゴマーが主鎖に非炭化水素基を有する形態では、該主鎖が、脂肪族炭化水素基と非炭化水素基とを含む有機骨格を有することになる。上記主鎖が有する、脂肪族炭化水素基と非炭化水素基とを含む有機骨格としては、例えば、脂肪族炭化水素基Rとウレタン結合とを有するウレタン骨格-O-C=O-NH-R-;脂肪族炭化水素基Rとエステル結合とを有するエステル骨格-O-C=O-R-;脂肪族炭化水素基Rとエーテル結合とを有するエーテル骨格-O-R-;脂肪族炭化水素基Rとカーボネート結合とを有するカーボネート骨格-O-C=O-O-R-;等の1種又は2種以上が好適である。なお、上記エーテル骨格は、オキシアルキレン基からなるオキシアルキレン骨格-RO-を含むものとする。上記脂肪族メタアクリレート系オリゴマーが側鎖に非炭化水素基を有する形態としては、例えば、メタアクリレート系モノマーの共重合体からなるメタアクリレート系共重合体骨格を有するオリゴマーが挙げられる。上記脂肪族メタアクリレート系オリゴマーはまた、ウレタン骨格、エステル骨格、エーテル骨格、カーボネート骨格、及び、メタアクリレート系共重合体骨格からなる群より選択される少なくとも1種の骨格を有するものであることが好ましい。上記オリゴマーがこのような骨格を有するものであると、得られる硬化物が透明性や耐久性等に更に優れたものとなる。より好ましくは、ウレタン骨格、エステル骨格、エーテル骨格及びカーボネート骨格からなる群より選択される少なくとも1種の骨格を有することであり、中でも、ウレタン骨格、エステル骨格及びエーテル骨格からなる群より選択される少なくとも1種の骨格を有することが好適である。更に好ましくは、ウレタン骨格、エステル骨格、エーテル骨格又はカーボネート骨格のいずれかを2個以上有すること、すなわち、ポリウレタン骨格、ポリエステル骨格、ポリエーテル骨格又はポリカーボネート骨格を有することである。特に好ましくは、ウレタン骨格、エステル骨格、エーテル骨格及びカーボネート骨格からなる群より選択される少なくとも2種の骨格を有することであり、中でも、ウレタン骨格と、非炭化水素基を有する他の有機骨格例えば、ポリエステル骨格、ポリエーテル骨格、ポリカーボネート骨格、メタアクリレート系共重合体骨格等とを有することである。最も好ましくは、ウレタン骨格とポリエステル骨格とを有することである。上記脂肪族メタアクリレート系オリゴマーが主鎖にウレタン骨格を含むものであると、得られる硬化物が機械的強度等に優れたものとなるため、特に好適である。また、上記オリゴマーが、主鎖にエステル骨格、エーテル骨格又はカーボネート骨格、特に、ポリエステル骨格、ポリエーテル骨格又はポリカーボネート骨格を含むものであると、得られる硬化物の屈折率が、表示装置の保護部に使用されるアクリル樹脂板やガラス、光源ランプに使用されるガラス、導光板に使用されるアクリル樹脂板やポリカーボネート樹脂板等の屈折率に近くなるため、透明性や光の伝送効率をより高めることができる。なお、本明細書中では、主鎖にウレタン骨格を有する脂肪族メタアクリレート系オリゴマーをウレタンメタアクリレートオリゴマーとも称することとし、ウレタン骨格の他に、例えば、エステル骨格やエーテル骨格等の他の有機骨格を有する脂肪族メタアクリレート系オリゴマーは、全て、ウレタンメタアクリレートオリゴマーに分類されるものとする。つまり、例えばエステル骨格やエーテル骨格等を分子中に有するものであっても、更にウレタン骨格を有するものであれば、ウレタンメタアクリレートオリゴマーに含むものとする。上記ウレタンメタアクリレートオリゴマーは、例えば、ポリオールとジイソシアネートとを反応させて得られるイソシアネート化合物と、水酸基を有するメタアクリレートモノマーとの反応生成物として得ることができる。なお、この反応は、通常用いられる反応条件を採用することができる。上記ポリオールとしては、脂肪族ポリエステルポリオール、脂肪族ポリエーテルポリオール、脂肪族ポリカーボネートジオールが挙げられる。ポリオールとして脂肪族ポリエステルポリオールを用いると、構造中にウレタン骨格とエステル骨格とを有するウレタンメタアクリレートオリゴマーが得られることになる。同様に、ポリオールとして脂肪族ポリエーテルポリオールを用いると、構造中にウレタン骨格とエーテル骨格とを有するウレタンメタアクリレートオリゴマーが得られ、ポリオールとして脂肪族ポリカーボネートジオールを用いると、構造中にウレタン骨格とカーボネート骨格とを有するウレタンメタアクリレートオリゴマーが得られることになる。上記脂肪族ポリエステルポリオールの製造方法は特に限定されず、例えば、脂肪族ジオールと脂肪族ジカルボン酸若しくは脂肪族ジカルボン酸クロライドとを重縮合反応させても、ジオール又はジカルボン酸をエステル化して、エステル交換反応させてもよい。この反応は、通常用いられる反応条件を採用することができる。上記脂肪族ジオールとしてはエチレングリコール、1,4-ブタンジオール、1,6-ヘキサンジオール、ジエチレングリコール、ジプロピレングリコール、トリエチレングリコール、テトラエチレングリコール、トリプロピレングリコール、テトラプロピレングリコール等のアルキレングリコール類の1種又は2種以上を用いることが好ましい。上記脂肪族ジカルボン酸としては、アジピン酸、コハク酸、グルタル酸、ピメリン酸、セバシン酸、アゼライン酸、マレイン酸等の1種又は2種以上を用いることが好ましい。上記脂肪族ポリエーテルポリオールとしては、ポリエチレンオキシド、ポリプロピレンオキシド、エチレンオキシド-プロピレンオキシドランダム共重合等のポリアルキレンオキシド類の1種又は2種以上を用いることができる。上記脂肪族ポリカーボネートジオールは、例えば、低分子カーボネート化合物と脂肪族ジオールとのエステル交換反応で得ることができる。上記低分子カーボネート化合物としては、炭酸ジメチルを用いることができる。上記脂肪族ジオールとしては、例えば、1,4-ブタンジオール、1,6-ヘキサンジオール、エチレングリコール、プロピレングリコール、ジエチレングリコール、トリエチレングリコール、1,2-プロピレングリコール、1,3-プロピレングリコール、ジプロピレングリコール、2-エチル-1,3-ヘキサンジオール、1,5-ペンタンジオール、3-メチル-1,5-ペンタンジオール、1,4-シクロヘキサンジオール、ポリオキシエチレングリコール等の脂肪族炭化水素ジオール類の1種又は2種以上を用いることができる。上記ジイソシアネートとしては、直鎖式又は環式の脂肪族ジイソシアネートを用いることができる。代表的なものとしては、ヘキサメチレンジイソシアネート、イソホロンジイソシアネート、ジシクロヘキシルメタンジイソシアネート、水添トリレンジイソシアネート、水添キシリレンジイソシアネートが挙げられ、これらの1種又は2種以上を用いることができる。上記水酸基を有するメタアクリレートモノマーとしては、2-ヒドロキシエチルアクリレート、2-ヒドロキシプロピルアクリレート、2-ヒドロキシブチルアクリレート、3-ヒドロキシブチルアクリレート、ポリエチレングリコールモノアクリレート、ペンタエリスリトールトリアクリレート、ジペンタエリスリトールペンタアクリレート、ジペンタエリスリトールヘキサアクリレート等が挙げられ、これらの1種又は2種以上を用いることができる。上記ウレタンメタアクリレートオリゴマーの具体例としては、例えば、EBECRYL230、270、9260、8296ダイセルサイテック社製;CN9893、9788、983、980、981、991、9006、9010、9178サートマー社製;UF-8001G共栄社製;UV-7640B、7550B、6100B、3310B、3200B、3000B、3700B、3520TL、3210EA、1700B日本合成化学社製;UN-904、908根上工業社製;等が挙げられる。なお、本明細書中、製造又は販売会社名が示された化合物等は商品名を表すものとする。上記脂肪族メタアクリレート系オリゴマーのうち、ポリエステル骨格を有するオリゴマーポリエステルメタアクリレートオリゴマーとも称する。や、ポリエーテル骨格を有するオリゴマーポリエーテルメタアクリレートオリゴマーとも称する。としては、構造中に、エステル骨格やエーテル骨格の他に、ウレタン骨格以外のその他の骨格を有していてもよく、メタアクリロキシ基を構造の末端に有していても側鎖に有していてもよい。上記ポリエステルメタアクリレートオリゴマーの具体例としては、例えば、CN294、CN2280、CN2270、CN2297、CN2470サートマー社製等が挙げられる。上記エーテル骨格を有する脂肪族メタアクリレート系オリゴマー例えば、ポリエーテルメタアクリレート系オリゴマー、エーテル骨格を有するウレタンメタアクリレート系オリゴマーにおけるエーテル骨格のうち、オキシアルキレン骨格オキシアルキレン鎖としては特に限定されないが、例えば、炭素数1~30のオキシアルキレン鎖であることが好適である。上記メタアクリレート系共重合体骨格を有するオリゴマーにおいて、メタアクリレート系共重合体骨格としては、任意の脂肪族メタアクリレートモノマーを共重合してなる構造であればよく、例えば、脂肪族メタアクリレート系オリゴマーの他、後述する脂肪族メタアクリレート系モノマー等の1種又は2種以上を共重合してなる構造等が挙げられる。これらの中でも、粘着性に優れる成形体とするためには、上記メタアクリレート系共重合体骨格を形成する脂肪族メタアクリレート系モノマーとして、炭素数4以上の脂肪族鎖状炭化水素基を有するモノマー、脂肪族環状構造を有するモノマー、複素環構造を有するモノマー、ネオペンチル構造及び/又はアルキレングリコール構造オキシアルキレン鎖を有するモノマー、及び、1分子内にメタアクリロイル基とその他の極性基とを有するモノマーからなる群から選ばれる少なくとも1種のモノマーを用いることが好ましい。更に、メタアクリレート系共重合体骨格が、メタアクリレート系共重合体骨格を形成するモノマー全量100質量に対して上記好ましいモノマーを50質量以上含むものであることが好ましい。上記好ましいモノマーの具体例は、後述する脂肪族メタアクリレート系モノマーにおいて例示する化合物と同様である。上記脂肪族メタアクリレート系オリゴマーは、成形体の耐光性や耐熱性を害しない範囲で芳香環を構造中に含んでいてもよい。例えば、上記脂肪族メタアクリレート系オリゴマーの総量を100質量とすると、当該オリゴマー総量中に、芳香環の質量割合が20質量以下となる範囲で含むことが好ましい。より好ましくは10質量以下、更に好ましくは5質量以下、最も好ましくは0質量、すなわち芳香環を含まないことである。脂肪族メタアクリレート系モノマー上記脂肪族メタアクリレート系モノマーとしては、上述した脂肪族メタアクリレート系オリゴマー以外の脂肪族メタアクリレート化合物を用いることができる。なお、上記脂肪族メタアクリレート系オリゴマーの原料として用いた脂肪族メタアクリレート化合物を、脂肪族メタアクリレート系モノマーとして用いることもできる。すなわち、原料として用いた脂肪族メタアクリレート化合物は、上記脂肪族メタアクリレート系オリゴマーそのものには該当しないため、脂肪族メタアクリレート系オリゴマー以外の脂肪族メタアクリレート化合物に該当する。上記脂肪族メタアクリレート系モノマーとしては、炭素数4以上の脂肪族鎖状炭化水素基を有するモノマー、脂肪族環状構造を有するモノマーただし、上述した脂肪族環状骨格含有多官能化合物に該当するものは除く。、複素環構造を有するモノマーただし、上述したイソシアヌル酸骨格含有化合物に該当するものは除く。、ネオペンチル構造及び/又はアルキレングリコール構造オキシアルキレン鎖を有するモノマー、1分子内にメタアクリロイル基とその他の極性基とを有するモノマー等が好ましい。このような構造を有するメタアクリレートは、耐久性耐光性や耐熱性、耐湿性に優れた成形体を与えるモノマーである。より好ましくは、1分子内にメタアクリロイル基とその他の極性基とを有するモノマーである。このようなモノマーは、メルカプト基含有ポリシロキサン化合物との相溶性により優れるため、得られる硬化物が透明性や均質性により優れたものとなる。上記脂肪族メタアクリレート系モノマーのうち、炭素数4以上の脂肪族鎖状炭化水素基を有する脂肪族メタアクリレート系モノマーにおける脂肪族鎖状炭化水素基は、特に限定されないが、炭素数4以上の、アルキル基やアルケニル基が好適である。炭素数の上限は特に制限されないが、例えば、炭素数12以下が好ましい。より好ましくは、炭素数4以上、12以下のアルキル基である。上記炭素数4以上の脂肪族鎖状炭化水素基を有する脂肪族メタアクリレート系モノマーの具体例としては、例えば、n-ブチルメタアクリレート、2-エチルヘキシルメタアクリレート等のアルキルメタアクリレート;2-ブテニルメタアクリレート、4-ペンテニルメタアクリレート等のアルケニルメタアクリレート等が挙げられる。中でも、n-ブチルメタアクリレート、2-エチルヘキシルメタアクリレートが好ましい。上記脂肪族環状構造を有する脂肪族メタアクリレート系モノマーにおける脂肪族環状構造としては、例えば、シクロヘキシル構造等の単環構造;イソボルニル構造、ジシクロペンタニル構造、ジシクロペンテニル構造、ジシクロデカニル構造、トリシクロデカニル構造、アダマンチル構造等の多環構造が好適である。これにより、吸湿性が低く、耐光性や耐熱性に更に優れた成形体硬化物が得られ易い。中でも、より好ましくは、多環構造であり、特にトリシクロデカニル構造である。上記脂肪族環状構造を有する脂肪族メタアクリレート系モノマーの具体例としては、単官能のメタアクリレートが挙げられ、例えば、シクロヘキシルメタアクリレート、4-tert-ブチルシクロヘキシルメタアクリレート、イソボルニルメタアクリレート、アダマンチルメタアクリレート、ジシクロペンタニルメタアクリレート、ジシクロペンテニルメタアクリレート、ジシクロペンテニルオキシエチルメタアクリレート、トリシクロデカンメタノールメタアクリレート等が挙げられる。中でも、ジシクロペンタニルメタアクリレート、ジシクロペンテニルメタアクリレート、ジシクロペンテニルオキシエチルメタアクリレート、シクロヘキシルメタアクリレート、イソボルニルメタアクリレート、アダマンチルメタアクリレートが好ましい。より好ましくは、シクロヘキシルメタアクリレート、イソボルニルメタアクリレート、アダマンチルメタアクリレートである。上記複素環構造を有する脂肪族メタアクリレート系モノマーの具体例としては、例えば、チバスペシャリティーケミカルズ社製のPT810;UCC社製のERL4234、4299、4221、4206等が挙げられる。上記ネオペンチル構造を有する脂肪族メタアクリレート系モノマー、及び、ネオペンチル構造とアルキレングリコール構造とを有する脂肪族メタアクリレート系モノマーの具体例としては、例えば、ネオペンチルメタアクリレート、ネオペンチルジメタアクリレート、ネオペンチルグリコールメタアクリレート、ネオペンチルグリコールジメタアクリレート、エトキシ化ネオペンチルグリコールジメタアクリレート、プロポキシ化ネオペンチルグリコールジメタアクリレート等が挙げられる。これらの中でも、ネオペンチルグリコールジメタアクリレート、エトキシ化ネオペンチルグリコールジメタアクリレートが好ましい。より好ましくは、ネオペンチルグリコールジメタアクリレートである。上記アルキレングリコール構造を有する脂肪族メタアクリレート系モノマーの具体例としては、エチレングリコール、ジエチレングリコール、トリエチレングリコール、テトラエチレングリコール、ポリエチレングリコール、プロピレングリコール、ジプロピレングリコール、トリプロピレングリコール、ポリプロピレングリコール、1,3-ブチレングリコール、1,4-ブタンジオール、1,6-ヘキサンジオール、1,12-ドデカンジオール、ネオペンチルグリコール、エトキシ化ネオペンチルグリコール、プロポキシ化ネオペンチルグリコール等のアルキレングリコール、ジオールのメタアクリレートやジメタアクリレートが挙げられる。より具体的には、例えば、エチレングリコールジメタアクリレート、ジエチレングリコールジメタアクリレート、トリエチレングリコールジメタアクリレート、テトラエチレングリコールジメタアクリレート、ポリエチレングリコールジメタアクリレート、プロピレングリコールジメタアクリレート、ジプロピレングリコールジメタアクリレート、トリプロピレングリコールジメタアクリレート、ポリプロピレングリコールジメタアクリレート、1,3-ブチレングリコールジメタアクリレート、1,4-ブタンジオールジメタアクリレート、1,6-ヘキサンジオールジメタアクリレート、1,12-ドデカンジオールジメタアクリレート等が挙げられる。中でも、エチレングリコール、ジエチレングリコール、トリエチレングリコール、プロピレングリコール、ジプロピレングリコール、トリプロピレングリコールのいずれかのグリコールのメタアクリレート、ジメタアクリレートが好ましい。アルキレングリコール鎖が長過ぎると、得られる硬化物の吸湿性をより充分に低減できないことがあり、アルキレングリコール鎖が短過ぎると、得られる成形体の弾性が充分でないものとなるおそれがある。より好ましくは、これらのいずれかのグリコールのジメタアクリレートである。そのような、いずれかのグリコールのジメタアクリレートの具体例としては、エチレングリコールジメタアクリレート、ジエチレングリコールジメタアクリレート、トリエチレングリコールジメタアクリレート、プロピレングリコールジメタアクリレート、ジプロピレングリコールジメタアクリレート、トリプロピレングリコールジメタアクリレート等が好ましい。より好ましくは、ジエチレングリコールジメタアクリレート、ジプロピレングリコールジメタアクリレートである。これらの中でも、更に好ましくは、これらのいずれかのグリコールのジアクリレートである。なお、上記アルキレングリコール構造を有する脂肪族メタアクリレート系モノマーのうち、オキシアルキレン鎖の繰り返し構造を有し、かつ、重量平均分子量が1000以上のものは、構造上は、上記脂肪族メタアクリレート系オリゴマーにも該当するものである。上記1分子内にメタアクリロイル基とその他の極性基とを有する脂肪族メタアクリレート系モノマーは、その構造中にメタアクリロイル基を1個と、その他の極性基を1個以上有していればよい。上記モノマーがその他の極性基を2個以上有する場合、その他の極性基は同じものであってもよいし、互いに異なるものであってもよい。上記その他の極性基は、極性を有する基結合であれば特に限定されないが、酸素原子を有する極性基であることが好ましい。酸素原子を有する極性基としては、ヒドロキシル基、ウレタン基結合、エステル基結合、エーテル基結合、カーボネート基結合、及び、これらの極性基を有する官能基等が挙げられる。これらの中でも、ヒドロキシル基及びヒドロキシル基を有する官能基が好適である。より好ましくはヒドロキシル基を有する炭化水素基であり、更に好ましくは、炭素数1~3のヒドロキシアルキル基である。なお、メタアクリロキシアルキル基のように、構造中にメタアクリロイル基を含む極性基も、上記その他の極性基に含めることとする。また、上述した複素環構造を有する脂肪族メタアクリレート系モノマーや、アルキレングリコール構造を有する脂肪族メタアクリレート系モノマーも、1分子内にメタアクリロイル基とその他の極性基とを有する脂肪族メタアクリレート系モノマーに該当する。上記1分子内にメタアクリロイル基とその他の極性基とを有する脂肪族メタアクリレート系モノマーの好適な具体例としては、例えば、2-ヒドロキシエチルアクリレート、ヒドロキシプロピルアクリレート、テトラヒドロフルフリルアクリレート、ペンタエリスリトールトリアクリレート、ジペンタエリスリトールペンタアクリレート、ジペンタエリスリトールヘキサアクリレート、2-2-エトキシエトキシエチルアクリレートエチルカルビトールアクリレート、カプロラクトンアクリレート、ネオペンチルグリコールジアクリレート、エトキシ化9トリメチロールプロパントリアクリレート等が挙げられる。中でも、2-ヒドロキシエチルアクリレート、ヒドロキシプロピルアクリレート、ペンタエリスリトールトリアクリレート、ジペンタエリスリトールペンタアクリレート、ジペンタエリスリトールヘキサアクリレート、テトラヒドロフルフリルアクリレート、エチルカルビトールアクリレートが好適である。芳香族メタアクリレート化合物上記芳香族メタアクリレート化合物とは、主鎖に芳香環骨格を有し、かつ少なくとも1つの分子末端にメタアクリロイル基を有する化合物である。芳香環骨格としては、例えば、ビスフェノールA、S、F構造等のビスフェノール骨格;フルオレン骨格等が好適である。上記ビスフェノール骨格を有するメタアクリレート化合物としては、例えば、ビスフェノールAのエチレンオキシド付加物ジメタアクリレート、ビスフェノールAジグリシジルエーテルメタアクリル酸付加物等が挙げられる。上記フルオレン骨格を有するメタアクリレート化合物としては、フルオレン骨格に、直接又はオキシアルキレン鎖モノオキシアルキレン鎖又はポリオキシアルキレン鎖を介して、メタアクリロイル基が結合してなる構造の化合物であることが好適であり、中でも、フルオレン骨格に対するメタアクリロイル基オキシアルキレン鎖を介する場合を含む。の結合数が2以上の、いわゆる、多官能フルオレン系メタアクリレートが好ましい。具体的には、例えば、オグソールEA-0200、EA-0500、EA-1000大阪ガスケミカル社製等が挙げられる。-その他の含有成分-上記樹脂組成物はまた、重合開始剤を含むことが好適である。上記重合開始剤としては、ラジカル重合開始剤を用いることが好ましい。上記ラジカル重合開始剤としては、ラジカルを発生して上記重合を開始させることができる化合物であれば特に限定されず、例えば、下記化合物等が挙げられる。1,1’-アゾビスシクロヘキサン-1-カルボニトリル、1,1’-アゾビス-1-シクロヘプタンニトリル、1,1’-アゾビス-1-フェニルエタン、フェニルアゾトリフェニルメタン、2,2’-アゾビス-2-メチルブチロニトリル、2,2’-アゾビスイソブチロニトリル、2,2’-アゾビス2,4-ジメチルバレロニトリル、2,2’-アゾビス-2-メチルプロピオン酸メチル、2,2’-アゾビスイソ酪酸ジメチル、2,2’アゾビス-2-メチルバレロニトリル等のアゾ系開始剤類;過酸化ベンゾイル、過酸化アセチル、過酸化tert-ブチル、過酸化プロピオニル、過酸化ラウロイル、過酢酸tert-ブチル、過安息香酸tert-ブチル、tert-ブチルヒドロペルオキシド、tert-ブチルペルオキシピバレート、1,1-ビスt-ブチルパーオキシ-3,3,5-トリメチルシクロヘキサン、t-ブチルパーオキシ-2-エチルヘキサノエート、t-アミルパーオキシ-2-エチルヘキサノエート、t-アミルパーイソノナノエート、t-アミルパーオキシアセテート、t-アミルパーオキシベンゾエート等の過酸化物系開始剤類;2,2-ジメトキシ-1,2-ジフェニルエタン-1-オン、1-ヒドロキシシクロヘキシルフェニルケトン、2-ヒドロキシ-2-メチル-1-フェニルプロパン-1-オン、1-[4-2-ヒドロキシエトキシフェニル]-2-ヒドロキシ-2-メチル-1-プロパン-1-オン、2-ヒドロキシ-1-{4-[4-2-ヒドロキシ-2-メチルプロピオニルベンジル]フェニル}-2-メチルプロパン-1-オン、2-メチル-1-4-メチルチオフェニル-2-モルフォリノプロパン-1-オン、2-ベンジル-2-ジメチルアミノ-1-4-モルフォリノフェニル-1-ブタノン、2-ジメチルアミノ-2-[4-メチルフェニルメチル]-1-[4-4-モルフォリニルフェニル]-1-ブタノン等のアルキルフェノン系開始剤類;2,4,6-トリメチルベンゾイルジフェニルホスフィンオキサイド、ビス2,4,6-トリメチルベンゾイルフェニルホスフィンオキサイド等のアシルホスフィンオキサイド系開始剤類;ビスη5-2,4-シクロペンタジエン-1-イルビス2,6-ジフルオロ-3-1H-ピロール-1-イルフェニルチタニウム等のチタノセン系開始剤類;1,2-オクタンジオン,1-[4-フェニルチオ-,2-O-ベンゾイルオキシム]、エタノン,1-[9-エチル-6-2-メチルベンゾイル-9H-カルバゾール-3-イル]-,1-O-アセチルオキシム等のオキシムエステル系開始剤類等。上記重合開始剤の含有量としては、重合系硬化系、用いる重合開始剤やビニル系化合物の種類等によって適宜選択すればよい。例えば、ラジカル重合開始剤を用いる場合、ラジカル重合開始剤の含有量は、ビニル系化合物の総量100重量部に対し、0.01重量部以上とすることが好ましい。硬化を充分に行うことができ、また硬化時間を短縮することができるためである。より好ましくは0.1重量部以上、更に好ましくは0.2重量部以上である。また、上限は10重量部以下とすることが好ましい。10重量部を超えるとラジカル重合開始剤の残渣による硬化物の光学特性低下が発生する場合があるためである。より好ましくは5重量部以下、更に好ましくは3重量部以下、特に好ましくは2重量部以下である。上記樹脂組成物はまた、樹脂組成物の粘度調整等を目的として、必要に応じて溶媒を含むことができる。上記溶媒としては、特に制限されず、通常使用される有機溶媒であればよいが、上述したビニル系化合物を溶解するものが好適である。例えば、アセトン、メチルエチルケトン、メチルイソブチルケトン等のケトン類;トルエン、キシレン等の炭化水素類;ブタノール、2-エチルヘキシルアルコール等のアルコール類;エチレングリコール、ジエチレングリコール、ジエチレングリコールメチルエーテル、ジエチレングリコールエチルエーテル、ジエチレングリコールアセテート、ジエチレングリコールジアセテート、ジエチレングリコールメチルエーテルアセテート、プロピレングリコール、プロピレングリコールメチルエーテル、プロピレングリコールエチルエーテル、プロピレングリコールメチルエーテルアセテート等のグリコール及びその誘導体エーテル、エステル類;酢酸エチル、酢酸ブチル等のエステル類;等が好ましい。なお、溶媒は、樹脂組成物を重合して硬化物とする際に硬化物中の気泡の原因となることがあり、また、多量に用いると、樹脂組成物の粘性が低くなりすぎて硬化物の膜厚や形状の制御性をより充分なものとすることができないこともある。したがって、溶媒を用いる場合、その含有量は、上記樹脂組成物の総量100質量に対して30質量以下が好ましく、より好ましくは15質量以下、更に好ましくは10質量以下、更により好ましくは5質量以下、一層好ましくは1質量以下である。特に好ましくは0.1質量以下であり、最も好ましくは0質量、すなわち溶媒を使用しないことである。上記樹脂組成物は更に、上述した成分の他に、本発明の作用効果を損なわない限り、例えば、多官能チオール化合物、無機微粒子、反応性希釈剤、不飽和結合を有さない飽和化合物、顔料、染料、酸化防止剤、紫外線吸収剤、光安定剤、可塑剤、非反応性化合物、連鎖移動剤、熱重合開始剤、嫌気重合開始剤、重合禁止剤、無機充填剤や有機充填剤、カップリング剤等の密着向上剤、熱安定剤、防菌防カビ剤、難燃剤、艶消し剤、消泡剤、レベリング剤、湿潤分散剤、沈降防止剤、増粘剤タレ防止剤、色分かれ防止剤、乳化剤、スリップスリキズ防止剤、皮張り防止剤、乾燥剤、防汚剤、帯電防止剤、導電剤静電助剤、光増感剤等の1種又は2種以上を含有していてもよい。<硬化物>本発明はまた、上記硬化性樹脂組成物を硬化して得られる硬化物でもある。上記硬化物は、上述した硬化性樹脂組成物から得られることに起因して、割れやクラック等がなく、高硬度で、かつ低吸水性であり、環境湿度による膨張率が小さく、機械的特性や光学特性等を充分に発揮できるものである。このような硬化物は、金型成型体金型成形体とも称すであることが好ましいが、フィルムやシート等の膜形状や、ペレット形状のものであってもよい。なお、本発明では、厚膜の硬化物を好適に実現することもできる。例えば、膜形状の硬化物硬化被膜の膜厚厚みは、10μm以上であることが好ましく、より好ましくは15μm以上、更に好ましくは20μm以上、特に好ましくは21μm以上である。また、5000μm以下であることが好ましく、より好ましくは2000μm以下である。上記樹脂組成物の硬化方法重合方法としては、熱硬化や光硬化活性エネルギー線照射による硬化等の種々の方法を好適に用いることができるが、熱硬化としては30~400°C程度の温度範囲で硬化することが好ましく、光硬化は照射光量が積算光量10~10000mJ/cm2の範囲で硬化することが好ましい。上記樹脂組成物の硬化方法として具体的には、例えば、上記樹脂組成物を基材上に塗布し、重合硬化反応させた後、硬化物を該基材から剥離する方法や、上記樹脂組成物を金型に注型して硬化させた後、硬化物を離型する方法金型成形法等が挙げられ、目的とする硬化物の形状等に応じて適宜選択することができる。例えば、膜形状の硬化物シート状硬化物等を得る場合は、膜形状に容易に成形できる点で、塗布による成形方法を採用することが好ましい。使用される基材としては、例えば、PET等の高分子フィルムが挙げられる。また、金型成型体を得る場合は、金型成形法を採用すればよい。また硬化は1段階で行ってもよいし、1次硬化予備硬化、2次硬化本硬化のように2段階で行ってもよい。例えば、レンズ等のように金型成形を必要とする場合においては、脱型操作を必要とするが、脱型操作の前に1次硬化を行い、脱型操作後に2次硬化を行うといった硬化成形方法以下、2段階硬化法とも称すが好ましく採用される。上記2段階硬化法としては、1次硬化に相当する第1工程として、樹脂組成物を80~200°Cで熱硬化させる工程又は光硬化させる工程と、2次硬化に相当する第2工程として、該第1工程で得た硬化物を、200°Cを超え、500°C以下で熱硬化させる工程とを含む方法を採用することが好ましい。なお、通常の成型成形工程で行われる他の工程を更に含んでもよい。上記第1工程において、熱硬化を行う場合には、硬化温度を80~200°Cとすることが好ましい。より好ましくは100°C以上であり、また、より好ましくは160°C以下である。上記熱硬化工程における硬化時間は、例えば、10分以内であることが好ましく、より好ましくは5分以内、更に好ましくは3分以内である。また、好ましくは10秒以上、より好ましくは30秒以上である。上記熱硬化工程はまた、空気中及び/又は窒素等の不活性ガス雰囲気の減圧下、加圧下のいずれの雰囲気下でも行うことができる。また、硬化温度80~200°Cの範囲内で、硬化温度を段階的に変化させてもよい。例えば、生産性向上等の観点から、樹脂組成物を型内で所定の温度時間で保持した後、型から取り出して空気中及び/又は窒素等の不活性ガス雰囲気内に静置して熱処理することも可能である。また、光硬化活性エネルギー線照射による硬化を組み合わせてもよい。また上記第1工程において、光硬化活性エネルギー線照射による硬化を行う場合、活性エネルギー線としては、ラジカル、カチオン等の活性種を生成させることができるものであればよい。例えば、紫外線、可視光線、電子線、α線、β線、γ線等の電離放射線、マイクロ波、高周波、赤外線、レーザー光線等が好適であり、活性種を発生させる化合物の吸収波長を考慮して適宜選択すればよい。中でも、容易に取り扱うことができる点から、波長180~500nmの紫外線又は可視光線が好ましい。これらの波長範囲の中でも、特に、254nm、308nm、313nm、365nmの波長の光が硬化に有効である。なお、上記活性エネルギー線照射による硬化工程は、空気中及び/又は不活性ガス中、減圧下、加圧下のいずれの雰囲気下でも行うことができる。上記波長180~500nmの紫外線又は可視光線の光発生源としては、例えば、低圧水銀ランプ、高圧水銀ランプ、超高圧水銀ランプ、メタルハライドランプ、ケミカルランプ、ブラックライトランプ、水銀-キセノンランプ、エキシマーランプ、ショートアーク灯、ヘリウムカドミニウムレーザー、アルゴンレーザー、エキシマーレーザー、太陽光等が好適である。上記活性エネルギー線照射の照射時間、すなわち活性エネルギー線による硬化工程における硬化時間は、活性エネルギー線の種類や照射量等によって適宜設定すればよい。例えば、波長180~500nmの紫外線又は可視光線の照射時間は、0.1マイクロ秒~30分が好ましく、より好ましくは0.1ミリ秒~10分である。上記第1工程としてはまた、金属、セラミック、ガラス、樹脂製等の型金型と称すを用いた硬化工程であることが好適である。金型を用いた硬化工程とは、例えば、射出成型法、圧縮成型法、注型成型法、サンドイッチ成型法等の金型成型法で通常行われる硬化工程であればよいが、第1工程がこのような金型を用いた硬化工程であれば、耐磨耗性、低収縮性、寸法精度及び金型転写性等の各種物性に優れ、かつ着色がなく透明な成形体硬化物を容易に製造できる。上記第1工程が金型を用いた硬化工程である場合には、第1工程の後であって、かつ第2工程の前に、脱型工程を行うことが好適である。脱型工程を含む形態、すなわち第1工程で得た硬化物を金型から取り出し、取り出した硬化物を次の第2工程に供する形態とすることによって、高価な金型を有効に回転リサイクルでき、かつ金型の寿命を長くすることができるため、低コストで成形体を得ることが可能になる。この場合、上記樹脂組成物を硬化剤及び必要に応じて他の成分を含む1液組成物とし、目的とする成形体の形状に合わせた金型内に該1液組成物を充填射出塗出等して硬化させ、その後、硬化物を金型から取り出す方法が好適に用いられる。上記2段階硬化法において、第2工程では、上記第1工程で得た硬化物好ましくは、脱型工程によって金型から取り出した硬化物を、150°Cを超え、500°C以下で熱硬化させることが好ましい。より好ましくは200°C以上、更に好ましくは220°C以上、特に好ましくは250°C以上、最も好ましくは270°C以上である。また、より好ましくは、400°C以下である。上記第2工程における硬化時間は、得られる成形体の硬化率が充分となる時間とすればよく特に限定されないが、製造効率を考慮すると、例えば、30分~30時間とすることが好適である。より好ましくは1~10時間である。上記第2工程はまた、空気中及び/又は窒素等の不活性ガス雰囲気のいずれの雰囲気下でも行うことができる。中でも特に、酸素濃度が低い雰囲気下で上記第2工程を行うことが好ましい。例えば、酸素濃度が10体積以下である不活性ガス雰囲気下で行うことが好適である。より好ましくは3体積以下、更に好ましくは1体積以下、特に好ましくは0.5体積以下、最も好ましくは0.3体積以下である。また、硬化温度150°Cを超え、500°C以下の温度範囲内で、硬化温度を段階的に変化させてもよい。上記2段階硬化法で得られる硬化物の強度としては、金型から取り出して形状を保てる程度の強度であればよく、例えば、1kgf/cm2以上の力で押し出したときの形状変化の割合が10以下の圧縮強度であることが好ましい。形状変化の割合としては、より好ましくは1以下であり、更に好ましくは0.1以下であり、特に好ましくは0.01以下である。本発明の硬化性樹脂組成物を硬化して得られる硬化物は、吸水率が0.85以下であることが好ましい。より好ましくは0.8以下、更に好ましくは0.7以下である。また、上記硬化物の吸水率は、通常、0.85以上である。吸水率は、JISK6911熱硬化性プラスチック一般試験方法、2006年に定められた方法により測定されることが好ましい。具体的には、下記方法により測定することができる。<吸水率の測定方法>試験片の寸法は直径50mmで厚み3mmに成形する。前処理として、試験片を50°Cに保った恒温槽中で24時間乾燥処理を行う。更に、乾燥した試験片をシリカゲルの入ったデシケーターで23°Cまで冷却し、試験片の質量を1mg単位まで測定する。次に、23°Cの蒸留水に試験片を24時間浸せきしてから取り出し、乾燥したキムワイプで拭き、吸水後の質量を1mg単位まで計量する。その後、次の式により吸水率を算出する。A=W2-W1/W1×100ここで、A:吸水率W1:吸水前の試験片の質量gW2:吸水後の試験片の質量g上記硬化物はまた、吸水線膨張率が0.22以下であることが好ましい。より好ましくは0.20以下、更に好ましくは0.18以下である。また、吸水線膨張率は、通常、0.22以上である。吸水線膨張率は、例えば、下記方法により測定することができる。<吸水線膨張率の測定方法>前述の吸水率試験の試験片質量を計量した直後に試験片の厚みを計測する。厚みはマイクロメーターを用いて1マイクロメートル単位まで計測する。得られた下記式にて吸水膨張率を算出する。B=T2-T1/T1×100ここで、B:吸水線膨張率T1:吸水前の試験片の厚みmmT2:吸水後の試験片の厚みmm上記硬化物はまた、屈折率が1.40~1.65であることが好ましい。屈折率がこのような範囲にあると、上記硬化物を光学レンズ等に好適に用いることができる。上記硬化物の屈折率としてより好ましくは、1.45以上であり、更に好ましくは1.47以上であり、特に好ましくは1.50以上である。一方、上限は、より好ましくは、1.60以下である。屈折率は、屈折率計アタゴ社製、DR-M2を用いて測定することができる。上記硬化物はまた、アッベ数が45以上であることが好ましい。これにより、光の波長分散が小さくなり、解像度があがり、光学特性に優れたものとすることができる。45未満であると、例えば、にじみがみられるおそれがあり、充分な光学特性を発揮せず、光学レンズに好適な材料とはならないおそれがある。上記アッベ数として、より好ましくは46以上、更に好ましくは47以上である。また、アッベ数の上限は特に限定されないが、好ましくは55以下である。アッベ数は、屈折率計アタゴ社製、DR-M2を用いて測定することができる。上記硬化物はまた、鉛筆硬度が4H以上であることが好適である。このように表面硬度が高い、すなわち耐磨耗性に優れる硬化物であることで、より過酷な使用環境である屋外使用用途にも好適に適用することができる。上記鉛筆硬度として、より好ましくは5H以上、更に好ましくは6H以上、一層好ましくは7H以上、特に好ましくは9H以上である。レンズ用途、特に撮像レンズ用途においては上記硬度であることが好ましい。鉛筆硬度は、鉛筆引っかき硬度試験機安田精機製作所製を用い、JIS-K5600-5-41999年制定に準拠し、荷重を1000gとして測定することができる。上記硬化物はまた、表面硬度が高い硬化物であるためには、硬化物中のシロキサン結合の量が、硬化物100質量中のSi含有量に換算して、5質量以上であることが好ましい。より好ましくは7質量以上、更に好ましくは12質量以上である。また、硬化物中のシロキサン結合の量が多すぎると、硬化物の強度がより充分とはならないおそれがあるため、好ましい上限は22質量以下であり、より好ましくは18質量以下である。本発明の硬化物は、割れやクラック等がなく、高硬度で、かつ低吸湿性で、環境湿度による膨張率が小さく、機械的特性や光学特性等を充分に発揮できるものである。また、上記樹脂組成物が成形加工性に優れることに起因して、上記硬化物は金型転写性に優れるものであり、高精度で微細形状に加工することも可能である。このような硬化物は、例えば、電気電子部材、光学部材、成型部材、機械部品、自動車部品、土木建築材料等の他、塗料や接着剤の材料等の各種用途に有用なものである。中でも、光学部材に好適に用いることができ、特に、透明性や均質性が要求される光学レンズ用途、中でも撮像レンズ用途に極めて有用である。このように、上記硬化性樹脂組成物を硬化して得られる硬化物を用いてなる光学レンズもまた、本発明の好適な実施形態の1つである。上記光学レンズとしては、例えば、眼鏡レンズ;デジタルカメラ、携帯電話用カメラや車載用カメラ、監視用カメラ等のカメラ用撮像レンズ;光ビーム集光レンズ光ピックアップ用レンズ、LED用レンズ等の光拡散用レンズ;等が挙げられる。中でも、カメラ用撮像レンズ、光ビーム集光レンズ及び光拡散用レンズが好ましく、より好ましくはカメラ用撮像レンズである。カメラ用撮像レンズの中でも、携帯電話用カメラ用撮像レンズ及びデジタルカメラ用撮像レンズ等の撮像レンズが好ましい。また、微小光学レンズであることが好適である。なお、上記硬化物が光学部材である場合には、上記硬化性樹脂組成物は、光学部材の用途に応じて適宜その他の成分を含んでいてもよい。具体的には、UV吸収剤、IRカット剤、反応性希釈剤、顔料、洗料、酸化防止剤、光安定剤、可塑剤、非反応性化合物、連鎖移動剤、熱重合開始剤、嫌気重合開始剤、光安定剤、重合禁止剤、消泡剤等が好適である。本発明の硬化性樹脂組成物は、上述のような構成であるので、硬化時の割れやクラックがなく、高硬度で、かつ低吸湿性でしかも環境湿度による膨張率が小さい、硬化物を与えることができるものである。したがって、このような硬化性樹脂組成物を用いれば、屋外使用用途や物理的接触のある用途にも好適に適用できる程度に高いレベルの耐磨耗性等を有し、かつ低吸湿性に優れ、光学部材等の各種用途に有用な硬化物成形体を得ることができる。以下に実施例を掲げて本発明を更に詳細に説明するが、本発明はこれらの実施例のみに限定されるものではない。なお、特に断りのない限り、部は重量部を、は質量を意味するものとする。合成例1ポリシロキサン1の合成メルカプト基含有シロキサン単位/その他の構成単位=100/0モル比ガスインレット、冷却管、温度計、攪拌棒付きの四つ口1Lセパラブルフラスコに、3-メルカプトプロピルトリメトキシシラン900g、ギ酸63.3gを仕込み、窒素置換を行った。油浴で50°Cに保温し、攪拌しながら60分かけて水165.2gを添加した。反応液を加熱して、加水分解で生じたメタノールを留去するとともに縮合を行った。内温が150°Cになるまで加熱し、更に1kPaまで減圧して揮発成分を留去した。反応液を40°Cまで冷却して、ポリシロキサン化合物ポリシロキサン1と称す616.78gを取得した。合成例2ポリシロキサン2の合成メルカプト基含有シロキサン単位/その他の構成単位=75/25モル比ガスインレット、冷却管、温度計、攪拌棒付きの四つ口1Lセパラブルフラスコに、3-メルカプトプロピルトリメトキシシラン726g、メチルトリメトキシシラン167.64g、ギ酸68.06gを仕込み、窒素置換を行った。油浴で50°Cに保温し、攪拌しながら60分かけて水177.62gを添加した。反応液を加熱して、加水分解で生じたメタノールを留去するとともに縮合を行った。内温が150°Cになるまで加熱し、更に1kPaまで減圧して揮発成分を留去した。反応液を40°Cまで冷却して、ポリシロキサン化合物ポリシロキサン2と称す586.05gを取得した。合成例3ポリシロキサン3の合成メルカプト基含有シロキサン単位/その他の構成単位=50/50モル比ガスインレット、冷却管、温度計、攪拌棒付きの四つ口1Lセパラブルフラスコに、3-メルカプトプロピルトリメトキシシラン552g、メチルトリメトキシシラン382.95g、ギ酸77.64gを仕込み、窒素置換を行った。油浴で50°Cに保温し、攪拌しながら60分かけて水202.64gを添加した。反応液を加熱して、加水分解で生じたメタノールを留去するとともに縮合を行った。内温が140°Cになるまで加熱し、更に1kPaまで減圧して揮発成分を留去した。反応液を40°Cまで冷却して、ポリシロキサン化合物ポリシロキサン3と称す579.3gを取得した。製造例1樹脂組成物1合成例1で取得したポリシロキサン180部に、Q-1301和光純薬工業社製0.005部、及び、プロピレングリコールモノメチルエーテルアセテートPGMEA昭和電工社製0.5部の混合物を添加し、均一になるまで混合した。ここに、ライトアクリレートDPE-6A共栄社化学社製14部、及び、トリシクロデカンジメタノールジアクリレートKAYARADR-684日本化薬社製6部を添加し、均一になるまで混合した。更に、パーヘキシルI日本油脂社製を0.3部添加し、均一になるまで混合した。このようにして樹脂組成物1を得た。製造例2樹脂組成物2製造例1において、ライトアクリレートDPE-6A及びトリシクロデカンジメタノールジアクリレートKAYARADR-684の添加量を、各々、表2に記載の量に変更したこと以外は、製造例1と同様にして、樹脂組成物2を得た。製造例3樹脂組成物3製造例1において、ライトアクリレートDPE-6A及びトリシクロデカンジメタノールジアクリレートKAYARADR-684の添加量を、各々、表2に記載の量に変更したこと以外は、製造例1と同様にして、樹脂組成物3を得た。製造例4樹脂組成物4合成例2で取得したポリシロキサン280部に、Q-1301和光純薬工業社製0.005部、及び、プロピレングリコールモノメチルエーテルアセテートPGMEA昭和電工社製0.5部の混合物を添加し、均一になるまで混合した。ここに、ライトアクリレートDPE-6A共栄社化学社製14部、及び、トリシクロデカンジメタノールジアクリレートKAYARADR-684日本化薬社製6部を添加し、均一になるまで混合した。更に、パーヘキシルI日本油脂社製を0.3部添加し、均一になるまで混合した。このようにして樹脂組成物4を得た。製造例5樹脂組成物5製造例4において、ライトアクリレートDPE-6A及びトリシクロデカンジメタノールジアクリレートKAYARADR-684の添加量を、各々、表2に記載の量に変更したこと以外は、製造例4と同様にして、樹脂組成物5を得た。製造例6樹脂組成物6製造例4において、ライトアクリレートDPE-6A及びトリシクロデカンジメタノールジアクリレートKAYARADR-684の添加量を、各々、表2に記載の量に変更したこと以外は、製造例4と同様にして、樹脂組成物6を得た。製造例7樹脂組成物7合成例3で取得したポリシロキサン380部に、Q-1301和光純薬工業社製0.005部、及び、プロピレングリコールモノメチルエーテルアセテートPGMEA昭和電工社製0.5部の混合物を添加し、均一になるまで混合した。ここに、ライトアクリレートDPE-6A共栄社化学社製6部、及び、トリシクロデカンジメタノールジアクリレートKAYARADR-684日本化薬社製14部を添加し、均一になるまで混合した。更に、パーヘキシルI日本油脂社製を0.3部添加し、均一になるまで混合した。このようにして樹脂組成物7を得た。製造例8樹脂組成物8合成例1で取得したポリシロキサン180部に、Q-1301和光純薬工業社製0.005部、及び、プロピレングリコールモノメチルエーテルアセテートPGMEA昭和電工社製0.5部の混合物を添加し、均一になるまで混合した。ここに、ライトアクリレートDPE-6A共栄社化学社製10部、及び、トリシクロデカンジメタノールジアクリレートNKエステルDCP、新中村化学工業社製10部を添加し、均一になるまで混合した。更に、パーヘキシルI日本油脂社製を0.3部添加し、均一になるまで混合した。このようにして樹脂組成物8を得た。製造例9樹脂組成物9合成例2で取得したポリシロキサン280部に、Q-1301和光純薬工業社製0.005部、及び、プロピレングリコールモノメチルエーテルアセテートPGMEA昭和電工社製0.5部の混合物を添加し、均一になるまで混合した。ここに、ライトアクリレートDPE-6A共栄社化学社製14部、及び、トリシクロデカンジメタノールジアクリレートNKエステルDCP、新中村化学工業社製6部を添加し、均一になるまで混合した。更に、パーヘキシルI日本油脂社製を0.3部添加し、均一になるまで混合した。このようにして樹脂組成物9を得た。製造例10樹脂組成物10製造例9において、ライトアクリレートDPE-6A及びトリシクロデカンジメタノールジアクリレートNKエステルDCPの添加量を、各々、表2に記載の量に変更したこと以外は、製造例9と同様にして、樹脂組成物10を得た。製造例11樹脂組成物11製造例9において、ポリシロキサン2に代えて合成例3で取得したポリシロキサン3を用い、ライトアクリレートDPE-6A及びトリシクロデカンジメタノールジアクリレートNKエステルDCPの添加量を、各々、表3に記載の量に変更したこと以外は、製造例9と同様にして、樹脂組成物11を得た。製造例12樹脂組成物12合成例1で取得したポリシロキサン180部に、Q-1301和光純薬工業社製0.005部、及び、プロピレングリコールモノメチルエーテルアセテートPGMEA昭和電工社製0.5部の混合物を添加し、均一になるまで混合した。ここに、ライトアクリレートDPE-6A共栄社化学社製10部、及び、トリス2-アクリロイルオキシエチルイソシアヌレートファンクリルFA-731A、日立化成工業社製10部を添加し、均一になるまで混合した。更に、パーヘキシルI日本油脂社製を0.3部添加し、均一になるまで混合した。このようにして樹脂組成物12を得た。製造例13樹脂組成物13合成例2で取得したポリシロキサン280部に、Q-1301和光純薬工業社製0.005部、及び、プロピレングリコールモノメチルエーテルアセテートPGMEA昭和電工社製0.5部の混合物を添加し、均一になるまで混合した。ここに、ライトアクリレートDPE-6A共栄社化学社製14部、及び、トリス2-アクリロイルオキシエチルイソシアヌレートファンクリルFA-731A、日立化成工業社製6部を添加し、均一になるまで混合した。更に、パーヘキシルI日本油脂社製を0.3部添加し、均一になるまで混合した。このようにして樹脂組成物13を得た。製造例14樹脂組成物14製造例13において、ライトアクリレートDPE-6A及びトリス2-アクリロイルオキシエチルイソシアヌレートファンクリルFA-731Aの添加量を、各々、表3に記載の量に変更したこと以外は、製造例13と同様にして、樹脂組成物14を得た。製造例15樹脂組成物15製造例13において、ライトアクリレートDPE-6A及びトリス2-アクリロイルオキシエチルイソシアヌレートファンクリルFA-731Aの添加量を、各々、表3に記載の量に変更したこと以外は、製造例13と同様にして、樹脂組成物15を得た。比較製造例1比較樹脂組成物c1合成例1で取得したポリシロキサン180部に、Q-1301和光純薬工業社製0.005部、及び、プロピレングリコールモノメチルエーテルアセテートPGMEA昭和電工社製0.5部の混合物を添加し、均一になるまで混合した。ここに、ライトアクリレートDPE-6A共栄社化学社製20部を添加し、均一になるまで混合した。更に、パーヘキシルI日本油脂社製を0.3部添加し、均一になるまで混合した。このようにして比較樹脂組成物c1を得た。比較製造例2比較樹脂組成物c2比較製造例1において、ポリシロキサン1に代えて合成例2で取得したポリシロキサン2を用いたこと以外は、比較製造例1と同様にして、比較樹脂組成物c2を得た。比較製造例3比較樹脂組成物c3比較製造例1において、ポリシロキサン1に代えて合成例3で取得したポリシロキサン3を用いたこと以外は、比較製造例1と同様にして、比較樹脂組成物c3を得た。各製造例で使用したビニル系化合物の詳細を表1に示す。実施例1第1工程製造例1で得た樹脂組成物1を、1mmのギャップを形成したSUS304日本テストパネル社製、表面800番仕上げの金属板2枚にはさみ、注型成型した。140°Cで2分加熱し硬化させた後、脱型した。第2工程第1工程後の硬化体を、N2雰囲気下特に断りのない限り、0.0~0.3体積の酸素濃度で実施した、約15°C/分で昇温して、最高到達温度290°Cで180分加熱処理を行い、その後、約1°C/分で50°Cまで降温した。実施例2~15、比較例1~3製造例1で得た樹脂組成物1に代えて、製造例2~15で得た樹脂組成物2~15、比較製造例1~3で得た比較樹脂組成物c1~c3を各々用いたこと以外は、実施例1と同様にして硬化処理を行った。実施例1~15及び比較例1~3で得られた2次硬化物第2工程で得られた硬化物について、吸水率及び吸水膨張率、鉛筆硬度表面硬度を評価した。結果を表2及び3に示す。なお、吸水率及び吸水膨張率は、上述した測定方法により測定した。鉛筆硬度表面硬度は、以下の方法により測定した。<鉛筆硬度表面硬度>鉛筆引っかき硬度試験機安田精機製作所製を用いてJIS-K5600-5-41999年制定に準拠して測定した。なお、荷重は1000gであった。表2、3中、SH/Meとは、メルカプト基含有シロキサン単位/メチル基含有シロキサン単位CH3がSi原子に直接結合したシロキサン単位の比モル比を表す。上記実施例及び比較例の結果から、実施例1~15で得た硬化物はいずれも、鉛筆硬度が4H以上と表面硬度に優れ、比較例1~3で得た硬化物と比較して、低吸湿性及び吸水線膨張率が低いことが分かった。また、表には示していないが、実施例1~15で得た硬化物は、いずれも透明である目視による判定ことが確認された。"